(57)【要約】【課題】成形後の絶縁層厚みが３０μｍ以下で、ソリ・ネジレが小さく、厚み精度に優れ、且つ吸湿後の耐熱性、弾性率、信頼性に優れた高密度プリント配線板を製造するための接着シートを得る。【解決手段】耐熱フィルム基材面にＢステージ樹脂組成物層を付着させる前にプラズマ処理を行い、耐熱フィルム表面の水接触角を５０度以下にしたものを使用する。【効果】樹脂組成物との密着力が向上し、特に吸湿後の耐熱性が優れ、機械的強度等が高く、ソリ、ネジレ、厚み精度に優れ、且つＺ方向の耐マイグレーション性等にも優れた多層プリント配線板を製造することができた。【特許請求の範囲】
【請求項１】
耐熱フィルム基材に樹脂組成物層を付着して得られる耐熱フィルム基材入りＢステージ樹脂組成物シートにおいて、Ｂステージ樹脂組成物層を付着する前にプラズマ処理を耐熱フィルムに施すことを特徴とする耐熱フィルム基材入りＢステージ樹脂組成物シート。
【請求項２】
該耐熱フイルム基材入りＢステージ樹脂組成物シートの片面に金属箔を付着させた請求項１記載の耐熱フィルム基材入り金属箔付きＢステージ樹脂組成物シート。
【請求項３】
該耐熱フィルム基材が全芳香族ポリアミドフィルムであることを特徴とする請求項１又は２記載の耐熱フィルム基材入りＢステージ樹脂組成物シート。
【請求項４】
該プラズマ処理が減圧プラズマ処理である請求項１、２又は３記載の耐熱フィルム基材入りＢステージ樹脂組成物シート。
【請求項５】
減圧プラズマ処理における耐熱フィルム表面の水の接触角が５０度以下である請求項１、２、３又は４記載の耐熱フィルム基材入りＢステージ樹脂組成物シート。
【発明の詳細な説明】
【０００１】
【産業上の利用分野】
本発明は、多層プリント配線板用耐熱フィルム基材入りＢステージ樹脂組成物シートに関するものであり、このシートを用いることにより、銅接着力、耐熱性、信頼性等に優れた高密度多層プリント配線板を作製可能であり、得られた多層プリント配線板は、高密度の小型プリント配線板として、半導体チップを搭載し、小型、軽量の新規な半導体プラスチックパッケージ用等に主に使用される。
【０００２】
【従来の技術】
近年、ますます小型、薄型、軽量化する電子機器において、高密度の多層プリント配線板が使用されるようになってきている。この多層プリント配線板に使用されるＢステージ樹脂組成物シートは、ポリエステルフィルム等の離型フィルム或いは金属箔に積層用又はエポキシ樹脂内に多量にゴムを添加した（セミ）アディティブ用Ｂステージ樹脂組成物層を付着させた接着シート等が知られている（  例えば、特許文献１、２参照。）が、これらは、絶縁層間が薄い場合、Ｚ方向の耐マイグレーション性等の信頼性に劣り、更に電気的特性、耐熱性等にも劣り、高密度プリント配線板として使用するのに限度があった。
【０００３】
又、内層板が薄い場合、この両側に基材補強の無い（セミ）アディティブ用接着シートを使用すると、ビルドアップして多層にしたプリント配線板は曲げ強度、引張り強度等の機械的強度、弾性率（剛性）が劣り、反りも発生し易く、アッセンブリ等の工程で不良の原因となっていた（例えば、特許文献３、４参照。）。又、耐熱フィルム基材の無処理の表面に樹脂層を付着させたＢステージ樹脂組成物シートは、多層板とした場合に少しでも吸湿した後に加熱処理を行うと膨れを生じていた。
【０００４】
【特許文献１】特開平８−２３１９４０号公報
【特許文献２】特開２０００−１７１４８号公報
【特許文献３】特開平５−２６７８４０号公報
【特許文献４】特開平５−８６２０４号公報
【０００５】
【発明が解決しようとする課題】
本発明は、以上の問題点を解決した、多層プリント配線板の弾性率等の機械的強度が高く、積層成形後の厚み精度、吸湿後の耐熱性等に優れ、信頼性にも優れた高密度多層プリント配線板を製造するための耐熱フィルム基材入りＢステージ樹脂組成物シートを提供するものである。
【０００６】
【発明が解決するための手段】
本発明は、基板上に導体回路と層間樹脂絶縁層とを順次積層し、サブトラクティブ法、（セミ）アディティブ法によって多層プリント配線板を製造するための接着シート、或いは内層板の間及び表層に配置して一体積層成形する一般のガラス布基材のプリプレグと同様に使用して多層板を製造するための接着シートとして使用するものであり、まず耐熱フィルムの表面をプラズマにて処理を行い、その後この基材の少なくとも片面にＢステージ樹脂組成物層を形成して得られる耐熱フィルム基材入りＢステージ樹脂組成物シートを多層プリント配線板用接着シートとして使用する。
【０００７】
該耐熱フィルム基材入りＢステージ樹脂組成物シートの片面には金属箔が付着したものも使用でき、これはビルドアップ用等の接着シートとして好適に使用できる。耐熱フィルムの両面に付着する樹脂組成物は特に限定はないが、目的により適宜選択して使用する。例えば、片面が（セミ）アディティブ用絶縁層で反対面が積層用の一般に公知の樹脂組成物層としたもの、両面が積層用樹脂組成物層のもの等が挙げられる。
【０００８】
この耐熱フィルム基材入りＢステージ樹脂組成物シートは、耐熱フィルム基材が入っているために、特に薄い内層板を使用してビルドアップして得られたプリント配線板は、基材が入っていない従来のＢステージ樹脂組成物シート使用のプリント配線板に比べて機械的強度が高く、ソリ・ネジレが小さく、積層時の成形厚みに優れたものが得られ、薄型のサブトラクティブ法或いは（セミ）アディティブ法高密度プリント配線板に適したものが得られる。又、Ｚ方向が耐熱フィルムで遮断されているためにＺ方向の絶縁信頼性が高く、耐マイグレーション性に非常に優れたプリント配線板が得られた。
【０００９】
耐熱フィルムを使用することで大幅な特性改善が出来るが、耐熱フィルムと樹脂の接着力の更なる改善のため、耐熱フィルムの表面処理の研究を進めた結果、耐熱フィルムの表面をプラズマにて処理を行うことにより、フィルムの表面に微細な凹凸が生じ、耐熱フィルムと樹脂がより強固に接着し、その結果、吸湿耐熱性が大幅に向上することを見い出した。
【００１０】
この処理は、通常のプラズマ処理方法が適用でき、生産性も高い。また、プラズマ処理条件により、耐熱フィルムの凹凸の度合いを目的に応じて自由にコントロールできる。さらに、プラズマによる処理は、化学薬液処理よりも微細な凹凸が得られ、接着力が強い。
【００１１】
【発明の実施の形態】
本発明の耐熱フィルム基材は樹脂組成物を付着する前にプラズマ処理を行う。この耐熱フィルム基材は、種類、厚さには特に制限はなく公知のものが使用できる。具体的には、ポリイミドフィルム、ポリパラバン酸フィルム、液晶ポリエステルフィルム、全芳香族ポリアミドフィルム等が使用されるが、熱膨張率の小さい全芳香族ポリアミドフィルムが好適に使用される。厚さは目的により適宜選択する。ラミネート成形後の絶縁層間の厚みを１５〜３０μｍ位に薄くするためには、好適には厚さ４〜１２μｍの耐熱フィルムを使用する。
【００１２】
耐熱フィルムの表面に接着剤樹脂層を形成する前に耐熱フィルム表面をプラズマ処理し、表面を処理すると同時に微細な凹凸を付ける。プラズマ処理は公知のものが使用できるが、好適には減圧プラズマが使用され、処理は高圧プラズマにおいては１００Ｗ以上、好適には５００Ｗ以上で、処理時間は特に限定はないが、１分以上、好適には５分以上行う。この条件は使用Ｗにより適宜選択する。プラズマ処理のガスは一般に酸素を使う。ガスの流す速度でも違うが、処理の判断手段として、フィルム表面の水の接触角が挙げられ、処理後に水接触角が一般には５０度以下、好適には２５度以下とする。又、プラズマ処理を行って空気中に放置しておくと水接触角が大きくなるが、５０度以下、更には２５度以下で使用するのが好ましい。
【００１３】
空気、光に接触しないように処理後にアルミニウム蒸着フィルムで真空パックしておくか、袋の中に入れて中に酸素吸収剤を入れて保存するのが好ましい。この耐熱フィルム基材の少なくとも片面に公知の熱硬化性樹脂組成物を塗布、乾燥してＢステージとするか、予め離型フィルムの片面にＢステージの樹脂層を形成したシートを樹脂組成物面が耐熱フィルム側を向くように配置して加熱、加圧下にラミネートして一体化し、耐熱フィルム基材入りＢステージ樹脂組成物シートとする。このシートには、この片面に金属箔を付着したものでも良い。製造方法は必ずしもこの方法に限定されるものではない。
【００１４】
本発明で、プラズマ処理された耐熱フィルム基材面に付着させる樹脂組成物は公知のものが使用され得る。この樹脂組成物は、耐熱フィルム基材片面に（セミ）アディティブ用樹脂組成物、その反対面に積層用の樹脂組成物を付着させたもの、両面に（セミ）アディティブ用樹脂組成物を付着させたもの、両面に積層用樹脂組成物を付着させたもの、いずれでも良い。樹脂層の厚さは特に限定はなく、使用に合わせて適宜選択する。積層成形後の絶縁層の厚さを３０μｍ以下とする場合には、例えば耐熱フィルムの厚さが５μｍの場合、表側の樹脂層の厚さを５μｍ、積層側の樹脂層厚さを２５μｍ程度とし、内層板の銅箔厚さ、銅箔残存率にもよるが、積層した後に絶縁層間厚みを３０μｍ以下となるように設定する。
【００１５】
本発明の耐熱フィルム基材入りＢステージ樹脂組成物シートの樹脂組成物層で（セミ）アディティブ法にて回路が形成できる樹脂組成物としては、熱硬化型、光硬化と熱硬化併用型等一般に公知のものが挙げられる。この耐熱フィルム基材入りＢステージ樹脂組成物シートの樹脂組成物層は、特に限定はなく、一般に公知のものが使用される。この樹脂層には、硬化処理した場合に粗化溶液に可溶性の成分、粗化溶液に難溶性となる樹脂成分が含まれており、可溶性成分が難溶性となる樹脂成分中に均一に分散したものである。ここで、本発明で使用する「可溶性」、「難溶性」の意味は、硬化処理後に同一の粗化溶液で同一時間浸漬した場合に、相対的に溶解速度の速いものを「可溶性」、遅いものを「難溶性」と表現している。
【００１６】
本発明の可溶性樹脂は、一般に公知のものが挙げられる。この樹脂は溶剤に可溶性のもの、液状のものであり、難溶性樹脂中に配合される。これらは特に限定はないが、具体的にはポリブタジエンゴム、アクリロニトリルーブタジエンゴム、これらのエポキシ化物、マレイン化物、イミド化物、カルボキシル基含有物、イミド化物、（メタ）アクリル化物等、スチレンーブタジエンゴム等公知のものが挙げられる。特に分子内にブタジエン骨格が入ったものが、粗化液への溶解性、電気的特性等の点から好適に使用される。又、無官能のものより官能基を含むものが、後硬化処理で他の未反応の樹脂の官能基と反応して架橋し、特性が向上するので好ましい。
【００１７】
本発明の可溶性有機物粉体としては、公知のものが挙げられるが、具体例としては、エポキシ樹脂、ポリイミド樹脂、ポリフェニレンエーテル樹脂、ポリオレフィン樹脂、シリコン樹脂、フェノール樹脂、アクリルゴム、ポリスチレン、ＭＢＳゴム、ＡＢＳ等の粉体、これらの多重構造（コアーシェル）ゴム粉体等が挙げられる。これらは１種或いは２種以上が適宜選択して配合される。
【００１８】
本発明の可溶性無機粉体としては、特に限定はないが、例えばアルミナ、水酸化アルミニウム等のアルミニウム化合物；炭酸カルシウム等のカルシウム化合物類；マグネシア等のマグネシウム化合物類；シリカ、ゼオライト等のシリカ化合物類等が挙げられ、１種或いは２種以上が組み合わせて使用される。
【００１９】
本発明の難溶性樹脂としては、熱硬化性樹脂、感光性樹脂等公知のものが１種或いは２種以上組み合わせて使用され、特に限定はないが、具体的には、エポキシ樹脂、ポリイミド樹脂、多官能性シアン酸エステル樹脂、マレイミド樹脂、２重結合付加ポリフェニレンエーテル樹脂、ポリフェニレンエーテル樹脂、ポリオレフィン樹脂、エポキシアクリレート、不飽和基含有ポリカルボン酸樹脂、多官能（メタ）アクリレート等が挙げられる。更にこれらの公知の臭素化物、リン含有化合物も使用される。この中で、耐マイグレーション性、耐熱性等、吸湿後の耐熱性等の点から多官能性シアン酸エステル樹脂が好ましい。
【００２０】
本発明で好適に使用される多官能性シアン酸エステル化合物とは、分子内に２個以上のシアナト基を有する化合物である。具体的に例示すると、１，３−又は１，４−ジシアナトベンゼン、１，３，５−トリシアナトベンゼン、１，３−、１，４−、１，６−、１，８−、２，６−又は２，７−ジシアナトナフタレン、１，３，６−トリシアナトナフタレン、４，４−ジシアナトビフェニル、ビス（４−ジシアナトフェニル）メタン、２，２−ビス（４−シアナトフェニル）プロパン、２，２−ビス（３，５−ジブロモー４−シアナトフェニル）プロパン、ビス（４−シアナトフェニル）エーテル、ビス（４−シアナトフェニル）チオエーテル、ビス（４−シアナトフェニル）スルホン、トリス（４−シアナトフェニル）ホスファイト、トリス（４−シアナトフェニル）ホスフェート、およびノボラックとハロゲン化シアンとの反応により得られるシアネート類等である。
【００２１】
これらのほかに特公昭４１−１９２８、同４３−１８４６８、同４４−４７９１、同４５−１１７１２、同４６−４１１１２、同４７−２６８５３及び特開昭５１−６３１４９等に記載の多官能性シアン酸エステル化合物類も用いられ得る。また、これら多官能性シアン酸エステル化合物のシアナト基の三量化によって形成されるトリアジン環を有する分子量４００〜６，０００  のプレポリマーが使用される。このプレポリマーは、上記の多官能性シアン酸エステルモノマーを、例えば鉱酸、ルイス酸等の酸類；ナトリウムアルコラート等、第三級アミン類等の塩基；炭酸ナトリウム等の塩類等を触媒として重合させることにより得られる。このプレポリマー中には一部未反応のモノマーも含まれており、モノマーとプレポリマーとの混合物の形態をしており、このような原料は本発明の用途に好適に使用される。一般には可溶な有機溶剤に溶解させて使用する。これらの臭素付加化合物、液状の樹脂等も使用できる。
【００２２】
エポキシ樹脂は室温で液状のもの、固形のものが使用できるが、室温で液状のエポキシ樹脂としては、一般に公知のものが使用可能である。具体的には、ビスフェノールＡ型エポキシ樹脂、ビスフェノールＦ型エポキシ樹脂、フェノールノボラック型エポキシ樹脂、脂環式エポキシ樹脂、ポリエーテルポリオールのジグリシジル化物、酸無水物のエポキシ化物、脂環式エポキシ樹脂等が単独或いは２種以上組み合わせて使用される。使用量は、多官能性シアン酸エステル化合物、該シアン酸エステルプレポリマー  １００重量部に対し、２０〜１０，０００重量部、好ましくは３０〜５，０００重量部である。室温で液状とは、室温（２５℃）で破砕できないものを言う。これらの液状エポキシ化合物以外に、公知の室温で破砕できる固形の上記エポキシ樹脂、更にはクレゾールノボラック型エポキシ樹脂、ビフェニル型エポキシ樹脂、ナフタレン型エポキシ樹脂等が難溶性樹脂として単独或いは２種以上組み合わせて使用される。
【００２３】
本発明の熱硬化性樹脂組成物には、組成物本来の特性が損なわれない範囲で、所望に応じて上記以外の種々の添加物を配合することができる。これらの添加物としては、各種樹脂類、この樹脂類の公知の臭素、燐化合物、公知の無機、有機の充填剤、染料、顔料、増粘剤、滑剤、消泡剤、分散剤、レベリング剤、光増感剤、難燃剤、光沢剤、重合禁止剤、チキソ性付与剤等の各種添加剤が、所望に応じて適宜組み合わせて用いられる。必要により、反応基を有する化合物は公知の硬化剤、触媒が適宜配合される。
【００２４】
本発明の熱硬化性樹脂組成物は、それ自体は加熱により硬化するが硬化速度が遅く、作業性、経済性等に劣るため、使用した熱硬化性樹脂に対して公知の熱硬化触媒を用いる。使用量は、熱硬化性樹脂１００重量部に対し、０．００５〜１０重量部、好ましくは０．０１〜５重量部である。
【００２５】
本発明の樹脂組成物中に均一分散している可溶性樹脂、有機粉体、無機粉体の配合量は、特に限定はないが、好適には全体の３〜５０重量％、更に好適には５〜３５重量％を使用する。これらの成分は３成分のうち２成分以上を使用する。又、同一粒径よりは異なる粒径のものを用いることにより、凹凸の形状がより複雑となってアンカー効果が増し、銅メッキ接着力に優れたものが得られる。
【００２６】
本発明の各成分を均一に混練する方法は、一般に公知の方法が使用され得る。例えば、各成分を配合後、三本ロールにて、室温或いは加熱下に混練するか、ボールミル、ライカイ機、ビーズミル、ホモミキサー等、一般に公知のものが使用される。また、溶剤を添加して加工法に合う粘度として使用する。
【００２７】
本発明の積層用樹脂組成物は特に限定はなく、一般に公知のものが使用できる。具体的には、上記の難溶性樹脂が使用される。耐マイグレーション性、耐熱性、電気特性等の点からは多官能性シアン酸エステル樹脂組成物が好適に使用される。難溶性樹脂は１種或いは２種以上が適宜組み合わせて使用される。又、上記の可溶性の有機、無機粉体も特性に大きく影響しない範囲で添加可能である。更には、上記の各種添加物も目的に応じて添加可能である。
【００２８】
耐熱フィルムにＢステージ樹脂組成物層を付着させる方法は特に限定はなく、公知の方法が使用できる。例えば、耐熱フィルム上に直接ロールで塗布、乾燥してＢステージ化するか、離型フィルム或いは金属箔に塗布、乾燥してＢステージ化した後にこれを耐熱フィルムの片面或いは両面に配置し、加熱、加圧下にラミネートして一体化する方法等使用できる。この場合樹脂組成物中には少量の溶剤が残存しても良い。樹脂組成物の厚みは特に限定はないが、一般的には耐熱フィルム上に３〜１００μｍ、好ましくは４〜５０μｍ、更に好適には５〜３０μｍとする。この厚みは目的とする絶縁層の厚みにより、適宜選択する。耐熱フィルムを使用することによりＺ方向の絶縁性に優れ、耐マイグレーション性等の信頼性に優れた多層プリント配線板が作製できる。
【００２９】
本発明でサブトラクティブ法で使用する銅箔は特に限定はないが、好適には厚さ２〜１８μｍの電解銅箔を使用する。（セミ）アディティブ用Ｂステージ樹脂組成物に付着して使用する表面に凹凸のある金属箔は特に限定はなく、具体的にはアルミニウム箔、銅箔等が挙げられる。樹脂を付着させる面の凹凸は特に限定はないが、好適には平均粗度Ｒｚが１〜１０μｍ、更に好ましくは２〜７μｍである。これは粗化前に凹凸が大きいと、粗化時間が短く、且つ水分の浸透も少ないために、メッキした銅層の加熱による膨れ軽減等が図れる。金属箔の厚みは特に限定はないが、その後にエッチング等して除去するために薄い方が良く、好ましくは９〜２０μｍを使用する。
【００３０】
本発明の多層化の場合、銅張積層板や耐熱フィルム基材補強銅張シート等を用いて導体回路を形成した内層板を使用して、導体に公知の表面処理を施した後、又は両面粗化箔を使用した内層用回路板の表裏に上記耐熱フィルム基材入り離型フィルム或いは金属箔付きＢステージ樹脂組成物シートを配置し、公知の方法にて加熱、加圧、好適には真空下に積層成形或いはラミネートして硬化処理を行い、（セミ）アディティブ用樹脂組成物では粗化溶液で粗化できる硬化度とする。金属箔付きの場合は積層又はラミネート後にエッチング等で金属箔を除去する。
【００３１】
本発明の多層化する際の硬化処理積層成形条件は、特に限定はないが、酸或いは酸化剤での粗化が適正にできる条件を、使用した樹脂組成によって適宜選択する。一般には温度６０〜２５０℃、圧力２〜５０ｋｇｆ／ｃｍ２  、時間は０．５〜３時間である。又、真空下に積層成形するのが好ましい。装置は真空ラミネータプレス、一般の多段真空プレス等、公知のものが使用できる。
【００３２】
本発明で得られた金属箔張板の表層の金属或いは離型フィルムを除去後、公知の方法にて樹脂の粗化を酸或いは酸化剤等で行う。使用する酸としては硫酸、塩酸、硝酸、燐酸、蟻酸等が挙げられ、酸化剤としては過マンガン酸ナトリウム、過マンガン酸カリウム、クロム酸、クロム硫酸等が挙げられるが、これに限定されるものではない。この処理前は必要により公知の膨潤液を使用し、処理後は中和液で中和する。この粗化処理で形成する粗化面の平均粗度は、金属箔の凹凸とは別に平均粗度Ｒｚ  ０．１〜１０μｍ、好適には０．２〜５μｍとする。金属箔の凹凸と粗化による凹凸を合わせた粗度は、一般には平均粗度Ｒｚが２〜１５  μｍ、好適にはＲｚ  ３〜１２  μｍとする。
【００３３】
その後は、公知のセミアディティブ法、フルアディティブ法等にて無電解メッキ、厚付け無電解メッキ、蒸着、スパッタリング等を行い、必要により電気メッキを行って導体を厚付けする。樹脂組成によっても異なるが、一般には薬液で粗化できる硬化度では、このままプリント配線板にすると耐熱性、信頼性等が劣り、高密度プリント配線板としては使用できない。従って、一般には回路形成前に後硬化する。樹脂組成によって異なるが、一般には温度１００〜２５０℃で３０分〜５時間後硬化する。次に公知の方法で回路を形成し、プリント配線板とする。この同一工程を順次繰り返してビルドアップにて多層化する。
【００３４】
この耐熱フィルム基材入りＢステージ樹脂組成物シートは一般の銅張積層板、多層板用のプリプレグとしても使用でき、銅箔を使って積層し、サブトラクティブ法でプリント配線板を製造することも可能であり、公知の方法で使用される。
【００３５】
【実施例】
以下に実施例、比較例で本発明を具体的に説明する。尚、特に断らない限り、『部』は重量部を表す。
（実施例１）
２，２−ビス（４−シアナトフェニル）プロパンモノマーを４００部１５０℃に溶融させ、撹拌しながら４時間反応させ、平均分子量１，９００のプレポリマーを得た。これをメチルエチルケトンに溶解し、ワニスＡとした。これに室温で液状のエポキシ樹脂として、ビスフェノールＡ型エポキシ樹脂（商品名：：エピコート８２８、ジャパンエポキシレジン＜株＞製）１００部、ビスフェノールＦ型エポキシ樹脂（商品名：ＥＸＡ８３０ＬＶＰ、大日本インキ化学工業＜株＞製）５０部、ノボラック型エポキシ樹脂（商品名：ＤＥＮ４３８、ダウケミカル＜株＞製）５０部、ビスフェノールＡ型エポキシ樹脂（商品名：エピコート１００１、ジャパンエポキシレジン＜株＞製）４００部を配合し、熱硬化触媒としてオクチル酸亜鉛０．３部をメチルエチルケトンに溶解して加えた。これに液状のエポキシ化ポリブタジエン樹脂（商品名：Ｅ−１０００−８．０、日本石油化学＜株＞製）１００部、エポキシ基変性アクリル多層構造粉体（商品名：スタフィロイドＩＭ−２０３、平均粒子径０．２μｍ）３０部、を加え、良く攪拌混合して均一なワニスＢにした。
【００３６】
このワニスＢを連続して厚さ１８μｍの銅箔マット面（凹凸３．０〜５．９μｍ、平均粗度Ｒｚ：４．６μｍ）に塗布、乾燥して銅箔のＭａｘ．凸部の先端から５．５μｍの高さのＢステージ樹脂組成物層（１７０℃でのゲル化時間４８秒）を形成し、乾燥ゾーンから出てきた時点で樹脂側に厚さ２０μｍの保護ポリプロピレンフィルムを配置し、１００℃、４ｋｇｆ／ｃｍの線圧でラミネートして銅箔付きＢステージ樹脂組成物シートＣを作製した。
【００３７】
又、上記ワニスＢにおいて、液状のエポキシ化ポリブタジエン樹脂、エポキシ基変性アクリル多層構造粉体を使用しないワニスＤを作製し、このワニスＤを厚さ２５μｍの離型ＰＥＴフィルムの片面に連続的に塗布、乾燥してゲル化時間６７秒、厚さ２０μｍのＢステージ樹脂層を形成し、乾燥ゾーンを出てきた時に樹脂面に厚さ２０μｍのポリプロピレン保護フィルムを当て、１００℃、線圧４ｋｇｆ／ｃｍでラミネートし、離型フィルム付きＢステージ樹脂組成物シートＥを作製した。これを厚さ４．５μｍの全芳香族ポリアミドフィルムの両面を５００Ｗで７分プラズマ処理して水の接触角を１度としたものの片面に保護フィルムを剥離しながら配置し、もう一方の面には上記銅箔付きＢステージ樹脂組成物シートＣを、保護フィルムを剥離しながら配置し、９０℃、７ｋｇｆ／ｃｍの線圧で連続的にラミネートして一体化し、耐熱フィルム基材入り銅箔付きＢステージ樹脂組成物シートＦを作製した。この絶縁層厚さは銅箔凸部先端から３０μｍであった。
【００３８】
一方、内層板として絶縁層厚さ０．２ｍｍ、１２μｍ両面銅箔のＢＴレジン銅張積層板（商品名：ＣＣＬ−ＨＬ８３０、三菱ガス化学＜株＞製  ）に回路を形成し、黒色酸化銅処理を銅箔に施した板の両面に、上記耐熱フィルム基材入り銅箔付きＢステージ樹脂組成物シートＦを、離型ＰＥＴフィルムを剥離して樹脂層が内層板側を向くように配置し、プレス装置に仕込んだ後、室温から１７０℃まで２５分で温度を上げ、圧力は最初から１５ｋｇｆ／ｃｍ２とし、真空度は３ｍｍＨｇ以下で１７０℃にて３０分保持した後、冷却して取り出し、４層の多層板Ｇを得た。この表面の銅箔をエッチング除去後、炭酸ガスレーザー出力１０ｍＪで１ショット照射して孔径９５μｍのブラインドビア孔をあけた。過マンガン酸カリウム系デスミア溶液（日本マクダーミッド＜株＞）で膨潤、デスミア（溶解）、中和して、表層からの凹凸合計で３．８〜６．０μｍ（平均粗度Ｒｚ：５．１μｍ）、とした。同時にブラインドビア孔底部に残存している樹脂層を溶解除去した。次に、この粗化表面に無電解銅メッキ層を０．５μｍ、電解銅メッキを２０μｍ付着させ、加熱炉に入れて１００℃から徐々に温度を３０分で１５０℃まで上げ、更に徐々に温度を上げて１９０℃で６０分加熱硬化した。クロスセクションで絶縁層間の厚みを測定したところ、ほぼ２５μｍであった。これを用いてセミアディティブ法にて銅導体回路を形成し、更に導体回路表面黒色酸化銅処理して同一工程を繰り返し、６層の多層プリント配線板を作製した。この特性を測定した結果を表１に示す。
【００３９】
（実施例２）
２，２−ビス（４−シアナトフェニル）エーテルモノマーを４００部を１５０℃に溶融させ、撹拌しながら４時間反応させ、平均分子量１，９００のプレポリマーを得た。これをメチルエチルケトンに溶解し、ワニスＨとした。これに室温で液状のエポキシ樹脂として、ビスフェノールＡ型エポキシ樹脂（商品名：エピコート８２８）１００部、ビスフェノールＦ型エポキシ樹脂（商品名：ＥＸＡ８３０ＬＶＰ）１５０部、ノボラック型エポキシ樹脂（商品名：ＤＥＮ４３８）１５０部、クレゾールノボラック型エポキシ樹脂（商品名：ＥＳＣＮ２２０Ｆ、住友化学工業＜株＞製）２００部を配合し、熱硬化触媒としてアセチルアセトン鉄０．３部をメチルエチルケトンに溶解して加えた。これにタルク（平均粒径１．８μｍ、Ｍａｘ．粒径４．２μｍ）４００部を加え、良く攪拌混合して均一なワニス  Ｉ  にした。
【００４０】
このワニス  Ｉ  を連続的に厚さ２５μｍの表面平滑な離型ＰＥＴフィルムの片面に塗布、乾燥してゲル化時間６０秒、厚さ１８μｍのＢステージ樹脂層を形成し、シートＪとした。又ゲル化時間６４秒、厚さ５μｍのＢステージ樹脂層を形成し、シートＫとした。それぞれ乾燥ゾーンを出てきた時点で厚さ２０μｍの保護ポリエチレンフィルムを樹脂面に付着させ、一体化した。厚さ１２μｍのポリイミドフィルムを５００Ｗで１０秒プラズマ処理し、水接触角２１度としたものの両面に上記シートＪ，Ｋの保護ポリエチレンフィルムを剥離して配置し、１００℃、線圧４ｋｇｆ／ｃｍでラミネートし、総厚さ３５μｍの耐熱フィルム基材入りＢステージ樹脂組成物シートＬを作製した。一方、内層板として絶縁層厚さ０．２ｍｍ、１８μｍ両面銅箔のＢＴレジン銅張積層板（商品名：ＣＣＬ−ＨＬ８３０、三菱ガス化学＜株＞製  ）に銅残率３０％の回路を形成し、黒色酸化銅処理を銅箔に施した内層板の両面に、上記耐熱フィルム基材入りＢステージ樹脂組成物シートＬの片面の離型ＰＥＴフィルムを剥離して樹脂層が内層板側を向くように両面に配置し、１００℃、５ｋｇｆ／ｃｍの線圧で内層板にラミネート接着させた後、表層の離型ＰＥＴフィルムを剥離し、この上に厚さ３μｍの一般の電解銅箔を厚さ３５μｍの銅キャリアシートに付着させた銅箔（商品名：Ｓｕｐｅｒ  Ｔｈｉｎ箔、三井金属＜株＞製）を配置し、１１０℃・３０分＋２００℃・９０分、５ｋｇｆ／ｃｍ２・２０分＋２０ｋｇｆ／ｃｍ２・最後まで、真空度３０ｍｍＨｇ以下で２時間積層成形した。この絶縁層間の厚みはほぼ２３μｍであった。この表面の銅キャリアシートを剥離後、この上から炭酸ガスレーザー出力１３ｍＪで１ショット直接照射して孔径１００μｍのブラインドビア孔をあけた。デスミア処理後、無電解銅メッキを０．５μｍ、電解銅メッキを１０μｍ付着させ、定法にて回路を形成し、黒色酸化銅処理後に同様に上記耐熱フィルム基材入りＢステージ樹脂組成物シートＬの離型フィルムを剥離して配置し、同様に加工して６層プリント配線板を作製した。評価結果を表２に示す。
【００４１】
（実施例３）
ビスフェノールＡ型エポキシ樹脂（商品名：エピコ−ト１００１）５００部、フェノールノボラック型エポキシ樹脂（商品名：ＤＥＮ４３８）４５０部、イミダゾール系硬化剤（商品名：２Ｅ４ＭＺ、四国化成＜株＞製）３０部、タルク（平均粒径１．８μｍ、Ｍａｘ．粒径４．２μｍ）４００部を加え、３本ロールにて良く均一分散し、ワニス  Ｍ  とした。このワニス  Ｍ  を連続的に厚さ２５μｍの表面平滑な離型ＰＥＴフィルムに塗布、乾燥して樹脂組成物厚さ２０μｍ、ゲル化時間が６８秒のＢステージ樹脂組成物層シートＮを作製した。これを厚さ４．５μｍの全芳香族ポリアミドフィルムの両面を９００Ｗで１０分プラズマ処理し、水接触角０度とした両面に配置し、連続的に温度１００℃、線圧５ｋｇｆ／ｃｍの加熱ロールにてラミネートし、耐熱フィルム基材入り離型フィルム付きＢステージ樹脂組成物シート  Ｏ  を作製した。この絶縁層厚みはほぼ４５μｍであった。
【００４２】
一方、厚さ０．２ｍｍ、１８μｍ両面銅箔のエポキシ系銅張積層板（商品名：ＣＣＬ−ＥＬ１７０、三菱ガス化学＜株＞製）に銅残率３０％の回路を形成し、導体に黒色酸化銅処理した内層板Ｐを作製後、この両面に上記耐熱フィルム基材入り離型フィルム付きＢステージ樹脂組成物シート  Ｏ  の樹脂面が向くように配置し、１００℃、５ｋｇｆ／ｃｍの線圧でラミネートして基板Ｑを作製した。又内層板Ｐの片面に同様に付着させ、基板Ｒとした。この基板Ｑ，Ｒの離型ＰＥＴフィルムを剥離し、基板ＲのシートＯが付着していない面に基板Ｑを配置し、基板Ｑ，Ｒを組み合わせた両外側に厚さ１２μｍの一般の電解銅箔を配置し、１１０℃・３０分＋１８０℃・９０分、５ｋｇｆ／ｃｍ２・１５分＋２０ｋｇｆ／ｃｍ２・最後まで、真空度３０ｍｍＨｇ以下で２時間積層成形して６層板を作製し、その後、定法にてプリント配線板とした。内層間絶縁層厚さは約２０μｍであった。評価結果を表２に示す。
【００４３】
（比較例１）
実施例１で銅箔の凹凸部に付着するＢステージの樹脂層の厚さを、凸部先端から３０μｍ付着させて金属箔付きＢステージ樹脂組成物シートＳを作製し、実施例１において耐熱フィルム基材を使用せず、この金属箔付きＢステージ樹脂組成物シートＳのみを使用して同様に積層硬化処理成形し、粗化処理を同様に行って、実施例１と同様に表層からの凹凸合計をほぼ同じとし、同様に６層の多層プリント配線板とした。この評価結果を表１に示す。
【００４４】
（比較例２）
実施例１において、全芳香族ポリアミドフィルムの表面を無処理で同様に耐熱基材入りＢステージ樹脂組成物シートを作製し、同様に６層プリント配線板とした。この場合の水接触各は６０度であった。評価結果を表１に示す。
【００４５】
（比較例３，４）
実施例２，３でそれぞれ厚さ２０μｍのガラス織布にそれぞれワニス  Ｉ、ワニス  Ｍ  を使用して含浸、乾燥してそれぞれゲル化時間７６、１００秒、プリプレグ厚さ３５，４５μｍのプリプレグＴ、Ｕを得た。これを用いて同様に積層成形し、同様に６層プリント配線板とした。この評価結果を表２に示す。
【００４６】
2004165255.tif 000002
【００４７】
2004165255.tif 000003
【００４８】
＜測定方法＞
１）耐熱フィルム上の水接触角測定  ：耐熱フィルム上に２５℃、６５％ＲＨ下にて水をスポイドで直径１．５ｍｍになるよう垂らし、その接触角を図１のように測定した。
２）銅接着力  ：ＪＩＳ  Ｃ６４８１に準じて測定した。
３）吸湿後の半田耐熱性  ：６層のプリント配線板をプレッシャクッカー試験処理（ＰＣＴ：１２１℃・２０３ｋＰａ・４ｈｒｓ．）後に２６０℃の半田中に３０ｓｅｃ．浸漬してから異常の有無を観察した。
４）ガラス転移温度  ：各ワニスを銅箔上に塗布、乾燥を重ねて厚さ０．８ｍｍとし、その後、この樹脂組成物面に銅箔を置いて各積層硬化条件で硬化させてから、表層の銅箔をエッチングし、ＤＭＡ法にて測定した。尚、比較例３、４はプリプレグを複数枚使用して積層成形し、厚さをほぼ０．８ｍｍとしたものを使用した。
５）弾性率  ：２）で測定したＤＭＡのチャートの２５℃での弾性率を示した。
６）ソリ、ネジレ  ：２５０ｘ２５０ｍｍで作製した６層のプリント配線板を用い、定盤上に置き、ソリ、ネジレの最大値を測定した。
７）厚みバラツキ  ：５）の２５０ｘ２５０ｍｍの６層のプリント配線板の積層した１層の厚みのバラツキを厚み測定器で測定し、（最大値−最小値）で表した。
８）Ｚ方向耐マイグレーション性  ：各実施例、比較例の６層板の２層目と３層目に１０ｍｍ角の銅箔を同じ位置に残して１００個つなぎ、Ｚ方向の絶縁層間の絶縁抵抗値を８５℃・８５％ＲＨにて７０ＶＤＣ印加して測定した。
９）Ｘ方向耐マイグレーション性  ：各実施例、比較例の６層板の２層目と３層目にライン／スペース＝５０／５０μｍの櫛形パターンを作製し、これを１００個つなぎ、Ｘ方向の絶縁層間の絶縁抵抗値を８５℃・８５％ＲＨにて５０ＶＤＣ印加して測定した。
【００４９】
【発明の効果】
耐熱性フィルム基材の表面をプラズマ処理してからＢステージ樹脂層を付着して得られるプリント配線板用接着シートは、特に吸湿後の耐熱性に優れ、更に絶縁層間の成形後の厚みを３０μｍ以下に薄くでき、Ｚ方向の電気絶縁性などの信頼性に優れた高密度プリント配線板を得ることができた。
【図面の簡単な説明】
【図１】接触角測定法
【図１】
2004165255.tif 000004